FR 3004689 A1 20141024 FR 1353504 A 20130417 L'invention concerne un panneau insonorisant de tablier de véhicule automobile, un procédé de réalisation d'un tel panneau et une architecture d'une zone de tablier comprenant un tel panneau. Il est connu de réaliser un panneau insonorisant de tablier de véhicule automobile, ledit panneau comprenant : - une coque supérieure à base d'une couche de feutre de masse surfacique sensiblement homogène, ledit feutre comprenant des fibres de structure liées par un liant activable à chaud, ladite coque étant thermoformée, - une couche inférieure étanche à base de matériau élastomère thermoplastique, ladite couche étant disposée sensiblement bord à bord contre ladite coque, - une couche de ressort à base de mousse élastiquement compressible surmoulant d'une part l'envers de ladite coque, en la pénétrant partiellement de manière à former une croûte d'interface étanche, et d'autre part l'envers de ladite couche étanche. Avec un tel agencement, on dispose d'un panneau présentant en partie supérieure des propriétés d'isolation acoustique, du fait de la présence de la croûte étanche liée à la coque supérieure et disposée sur la couche de ressort, selon un principe d'isolation de type « masse-ressort ». En outre, la partie supérieure présente des propriétés d'absorption acoustique, du fait que la coque n'est que partiellement imprégnée par la mousse, une partie de l'épaisseur de ladite coque restant poreuse. La partie inférieure, quant à elle, présente uniquement des propriétés d'isolation acoustique liées à la présence de la couche étanche disposée sur la couche de ressort, toujours selon un principe d'isolation de type « masse-ressort ». La couche étanche est généralement choisie pour présenter une masse surfacique importante, par exemple de l'ordre de 3000 à 4000 g/m2, ceci afin d'apporter une isolation conséquente, notamment par l'incorporation d'une charge minérale dispersée au sein du matériau thermoplastique. Pour la partie inférieure, il est inutile de disposer de propriétés d'absorption puisque cette dernière est usuellement destinée à être recouverte par un tapis pourvu d'une couche poreuse. Par ailleurs, on connait un procédé de réalisation d'un tel panneau comprenant les étapes suivantes : - prévoir un flan de feutre de masse surfacique sensiblement homogène, ledit feutre comprenant des fibres de structure et un liant activable à chaud, - chauffer ledit flan à température d'activation du liant, - disposer ledit flan dans un conformateur pourvu d'un poinçon et d'une matrice, - comprimer ledit flan de manière à obtenir une coque thermoformée en feutre, - disposer un format de couche étanche à base de matériau élastomère thermoplastique dans un moule dont le fond présente une première et une deuxième zone contigües, ledit format recouvrant ladite première zone en débordant sur ladite deuxième zone, ledit format ayant été préalablement chauffé à température de ramollissement dudit matériau, de manière à se conformer à la forme de ladite première zone, - détourer ledit format sensiblement à l'interface entre lesdites zones, de manière à disposer d'un panneau présentant une bonne finition, - disposer ladite coque dans ledit moule, ladite coque recouvrant ladite deuxième zone, ladite coque étant disposée sensiblement bord à bord avec ledit format détouré, ladite coque et ledit format détouré occupant l'intégralité dudit fond, - injecter dans ledit moule un mélange précurseur de mousse élastiquement compressible - notamment en polyuréthanne - de manière à créer une couche de ressort surmoulant d'une part l'envers de ladite coque, en la pénétrant partiellement de manière à former une croûte d'interface étanche, et d'autre part l'envers dudit format détouré, - démouler le panneau obtenu. Un tel type de panneau et un tel procédé de fabrication présentent les inconvénients suivants : - si l'on souhaite amoindrir la masse surfacique de la couche étanche en vue d'alléger le véhicule, à savoir par réduction de son épaisseur, se présente lors de son opération de conformation dans le moule un risque de « crevés » propice aux fuites de mousse, ceci dans les zones de fort étirement ; pour y remédier, il est envisageable de recouvrir la couche étanche avec un film d'étanchéité à haute capacité de déformation, mais cela a un impact en terme de complexification de la fabrication et donc de coût, - le détourage du format de couche étanche à l'interface entre les zones est une opération à part entière qui complexifie la réalisation du panneau, - la partie inférieure du panneau, susceptible d'être impactée par les pieds d'un passager en cas de collision du véhicule, présente une faible rigidité, conditionnée par celle de la couche étanche, ce qui est défavorable en terme de sécurité lorsque elle est disposée au-dessus de blocs d'absorption d'énergie, par exemple à base de polystyrène expansé ; en effet, cette faible rigidité ne permet pas de répartir sur l'ensemble du bloc la pression appliquée par la projection d'un pied de passager. L'invention a pour but de pallier ces inconvénients. A cet effet, et selon un premier aspect, l'invention propose un panneau insonorisant de tablier de véhicule automobile, ledit panneau comprenant : - une coque à base d'une couche de feutre de masse surfacique sensiblement homogène, ledit feutre comprenant des fibres de structure liées par un liant activable à chaud, ladite coque étant thermoformée, ladite coque se divisant entre une zone supérieure destinée à recouvrir le haut dudit tablier et une zone inférieure destinée à recouvrir le bas dudit tablier, ladite zone inférieure étant comprimée par rapport à ladite zone supérieure de manière à présenter une rigidité accentuée, - une couche étanche à base de matériau élastomère thermoplastique, ladite couche s'étendant sensiblement contre l'intégralité de l'envers de ladite zone inférieure en la pénétrant en surface pour assurer une cohésion entre elles, - une couche de ressort à base de mousse élastiquement compressible surmoulant d'une part l'envers de ladite zone supérieure, en la pénétrant partiellement de manière à former une croûte d'interface étanche, et d'autre part l'envers de ladite couche étanche. Dans cette description, les termes de positionnement dans l'espace (haut, bas, supérieur, inférieur, longitudinal, vertical,...) sont pris en référence au panneau disposé dans le véhicule. Selon un deuxième aspect, l'invention propose un procédé de réalisation d'un tel panneau, ledit procédé comprenant les étapes suivantes : - prévoir un flan de feutre de masse surfacique sensiblement homogène, ledit feutre comprenant des fibres de structure et un liant activable à chaud, ledit flan se divisant entre une zone supérieure et une zone inférieure, - disposer sur ladite zone inférieure un format de couche étanche à base de matériau élastomère thermoplastique, - chauffer ledit flan pourvu dudit format à une température permettant d'activer ledit liant et de ramollir ledit matériau, - disposer ledit flan pourvu dudit format dans un conformateur pourvu d'un poinçon et d'une matrice, - comprimer l'ensemble de manière à obtenir une coque thermoformée en feutre, ladite zone inférieure étant comprimée par rapport à ladite zone supérieure de manière à présenter une rigidité accentuée, ledit format se conformant à la forme de ladite coque pour donner ladite couche étanche et s'associant à ladite coque en la pénétrant en surface, - disposer ladite coque pourvue de ladite couche étanche dans un moule, - injecter dans ledit moule un mélange précurseur de mousse élastiquement compressible de manière à créer une couche de ressort surmoulant d'une part l'envers de ladite zone supérieure, en la pénétrant partiellement de manière à former une croûte d'interface étanche, et d'autre part l'envers dudit format, - démouler le panneau obtenu. 10 Selon un troisième aspect, l'invention concerne une architecture d'une zone de tablier comprenant un tel panneau. Avec l'agencement proposé, on résout les inconvénients des réalisations de 15 l'art antérieur : - si l'on souhaite amoindrir la masse surfacique de la couche étanche, en vue d'alléger le véhicule, le risque de « crevés » lors de son opération de conformation est écarté ; en effet, la couche étanche étant supportée par la coque, cette dernière « accompagne » le matériau élastomère 20 thermoplastique de ladite couche dans les zones de fort étirement, - le détourage du format de couche étanche à l'interface entre les zones supérieure et inférieure n'est plus utile puisque ladite couche est rendue invisible de par l'extension de la coque en zone inférieure, - la zone inférieure, dans laquelle le feutre est comprimé, présente une rigidité 25 accentuée, ce qui est favorable en termes de sécurité puisqu'on observe une répartition de la pression sur des blocs d'absorption destinés à recevoir en projection les pieds d'un passager ; accessoirement, le fait de comprimer le feutre en zone inférieure permet de gagner de l'espace pour le logement des pieds des passagers dans l'habitacle du véhicule. 30 Lorsque l'on dit que la coque « accompagne » le matériau élastomère thermoplastique de la couche étanche dans les zones de fort étirement, cela correspond au fait que les fibres de ladite coque réalisent un ancrage dudit matériau, ce qui empêche des déchirures brutales conduisant à des « crevés ». La pénétration en surface de la coque par la couche étanche est simplement réalisée par le fait que cette dernière est chauffée à température de ramollissement, ce qui lui permet de s'accrocher à ladite coque par enrobage superficiel des fibres par le matériau élastomère thermoplastique. D'autres particularités et avantages de l'invention apparaîtront dans la description qui suit, faite en référence à la figure jointe qui est une vue schématique en coupe longitudinale verticale d'une architecture d'une zone de tablier comprenant un panneau selon l'invention. En référence à la figure, on décrit un panneau 1 insonorisant de tablier de véhicule automobile, ledit panneau comprenant : - une coque 2 à base d'une couche de feutre de masse surfacique sensiblement homogène, ledit feutre comprenant des fibres de structure liées par un liant activable à chaud, ladite coque étant thermoformée, ladite coque se divisant entre une zone supérieure 3 destinée à recouvrir le haut dudit tablier et une zone inférieure 4 destinée à recouvrir le bas dudit tablier, ladite zone inférieure étant comprimée par rapport à ladite zone supérieure de manière à présenter une rigidité accentuée, - une couche étanche 5 à base de matériau élastomère thermoplastique, ladite couche s'étendant sensiblement contre l'intégralité de l'envers de ladite zone inférieure en la pénétrant en surface pour assurer une cohésion entre elles, - une couche de ressort 6 à base de mousse élastiquement compressible - notamment de polyuréthanne - surmoulant d'une part l'envers de ladite zone supérieure, en la pénétrant partiellement de manière à former une croûte d'interface étanche, et d'autre part l'envers de ladite couche étanche. Lorsque l'on parle de feutre de masse surfacique sensiblement homogène, il convient bien entendu de prendre en compte les dispersions observées sur ce type de matériau, qui peuvent par exemple être de l'ordre de +10 %. Le liant activable à chaud est notamment de nature thermoplastique ou thermodurcissable, tel qu'une résine phénolique. Les fibres de structure sont par exemple des fibres synthétiques à point de fusion élevé, telles que des fibres en polyester, ou des fibres végétales, telles que du coton. La couche étanche 5 est par exemple à base d'éthylène propylène diène monomère pourvue d'une charge minérale telle que de la baryte. Selon une réalisation, la surface développée de la zone supérieure 3 représente entre 40 et 60 % de la surface développée totale de la coque 2. Selon une réalisation, la coque 2 présente en zone non étirée une masse surfacique comprise entre 900 et 1700 g/m2, étant notamment de l'ordre de 1200 g/ m2. Selon une réalisation, la couche étanche 5 présente en zone non étirée une masse surfacique comprise entre 1400 et 2800 g/m2, étant notamment de l'ordre de 1600 g/ m2. Selon une réalisation, la croûte d'interface présente une épaisseur moyenne inférieure à 25% de celle de la zone supérieure 3 de la coque 2. Ainsi, la coque 2 présente dans sa zone supérieure 3 une portion d'épaisseur non pénétrée par la mousse qui reste poreuse, et donc apte à réaliser de l'absorption acoustique. Selon une réalisation, la zone inférieure 4 est comprimée à une épaisseur inférieure à 4 mm, et notamment égale à 3 mm environ. La zone supérieure 3 peut par exemple présenter quant à elle une épaisseur comprise entre 6 et 11 mm. Selon la réalisation représentée, le panneau 1 comprend en outre au moins un bloc 11 d'absorption d'énergie - par exemple à base de polystyrène expansé - noyé dans la mousse de la couche de ressort 6 et disposé contre la couche étanche 5. On décrit à présent un procédé de réalisation d'un tel panneau 1, ledit procédé comprenant les étapes suivantes : - prévoir un flan de feutre de masse surfacique sensiblement homogène, ledit feutre comprenant des fibres de structure et un liant activable à chaud, ledit flan se divisant entre une zone supérieure 3 et une zone inférieure 4, - disposer sur ladite zone inférieure un format de couche étanche 5 à base de matériau élastomère thermoplastique, - chauffer ledit flan pourvu dudit format à une température permettant d'activer ledit liant et de ramollir ledit matériau, - disposer ledit flan pourvu dudit format dans un conformateur pourvu d'un poinçon et d'une matrice, - comprimer l'ensemble de manière à obtenir une coque 2 thermoformée en feutre, ladite zone inférieure étant comprimée par rapport à ladite zone supérieure de manière à présenter une rigidité accentuée, ledit format se conformant à la forme de ladite coque pour donner ladite couche étanche et s'associant à ladite coque en la pénétrant en surface, - disposer ladite coque pourvue de ladite couche étanche dans un moule, - injecter dans ledit moule un mélange précurseur de mousse élastiquement compressible de manière à créer une couche de ressort 6 surmoulant d'une part l'envers de ladite zone supérieure, en la pénétrant partiellement de manière à former une croûte d'interface étanche, et d'autre part l'envers dudit format, - démouler le panneau 1 obtenu. Après compression du flan de feutre, on peut prévoir une découpe périphérique permettant d'obtenir une coque 2 de géométrie optimale. Selon une réalisation, le flan de feutre présente une masse surfacique comprise entre 900 et 1700 g/m2, étant notamment de l'ordre de 1200 g/ m2. Selon une réalisation, le format de couche étanche 5 présente une masse surfacique comprise entre 1400 et 2800 g/m2, étant notamment de l'ordre de 1600g! m2. Selon une réalisation, la zone inférieure 4 est comprimée à une épaisseur inférieure à 4 mm, et notamment égale à 3 mm environ. La zone supérieure 3 peut par exemple présenter quant à elle une épaisseur comprise entre 6 et 11 mm. Selon une réalisation, le procédé comprend en outre l'étape de disposer sur la couche étanche 5, avant injection du mélange précurseur de mousse, au moins un bloc 11 d'absorption d'énergie, de manière à obtenir un panneau 1 pourvu dudit bloc noyé dans la mousse de la couche de ressort 6. On décrit enfin une architecture d'une zone de tablier comprenant un panneau 1, ladite architecture comprenant en outre : - une tôle 8 de tablier de séparation entre le moteur et l'habitacle du véhicule, la couche de ressort 6 dudit panneau s'appuyant contre ladite tôle de tablier, - un tapis 9 de recouvrement disposé contre la zone inférieure 4 de la coque 2, ledit tapis comprenant une couche poreuse 10 supérieure d'absorption, notamment à base de fibres de tuft ou d'aiguilleté. REVENDICATIONS1. Panneau (1) insonorisant de tablier de véhicule automobile, ledit panneau comprenant : - une coque (2) à base d'une couche de feutre de masse surfacique sensiblement homogène, ledit feutre comprenant des fibres de structure liées par un liant activable à chaud, ladite coque étant thermoformée, ladite coque se divisant entre une zone supérieure (3) destinée à recouvrir le haut dudit tablier et une zone inférieure (4) destinée à recouvrir le bas dudit tablier, ladite zone inférieure étant comprimée par rapport à ladite zone supérieure de manière à présenter une rigidité accentuée, - une couche étanche (5) à base de matériau élastomère thermoplastique, ladite couche s'étendant sensiblement contre l'intégralité de l'envers de ladite zone inférieure en la pénétrant en surface pour assurer une cohésion entre elles, - une couche de ressort (6) à base de mousse élastiquement compressible surmoulant d'une part l'envers de ladite zone supérieure, en la pénétrant partiellement de manière à former une croûte d'interface étanche, et d'autre part l'envers de ladite couche étanche. 2. Panneau selon la revendication 1, caractérisé en ce que la surface développée de la zone supérieure (3) représente entre 40 et 60 % de la surface développée totale de la coque (2). 3. Panneau selon l'une des revendications 1 ou 2, caractérisé en ce que la coque (2) présente en zone non étirée une masse surfacique comprise entre 900 et 1700 g/m2, étant notamment de l'ordre de 1200 g/ m2. 4. Panneau selon l'une quelconque des revendications 1 à 3, caractérisé en ce que la couche étanche (5) présente en zone non étirée une massesurfacique comprise entre 1400 et 2800 g/m2, étant notamment de l'ordre de 1600g! m2. 5. Panneau selon l'une quelconque des revendications 1 à 4, caractérisé en ce que la croûte d'interface présente une épaisseur moyenne inférieure à 25% de celle de la zone supérieure (3) de la coque (2). 6. Panneau selon l'une quelconque des revendications 1 à 5, caractérisé en ce que la zone inférieure (4) est comprimée à une épaisseur inférieure à 4 mm, et notamment égale à 3 mm environ. 7. Panneau selon l'une quelconque des revendications 1 à 6, caractérisé en ce qu'il comprend en outre au moins un bloc (11) d'absorption d'énergie noyé dans la mousse de la couche de ressort (6) et disposé contre la couche étanche (5). 8. Procédé de réalisation d'un panneau selon l'une quelconque des revendications 1 à 7, caractérisé en ce qu'il comprend les étapes suivantes : - prévoir un flan de feutre de masse surfacique sensiblement homogène, ledit feutre comprenant des fibres de structure et un liant activable à chaud, ledit flan se divisant entre une zone supérieure (3) et une zone inférieure (4), - disposer sur ladite zone inférieure un format de couche étanche (5) à base de matériau élastomère thermoplastique, - chauffer ledit flan pourvu dudit format à une température permettant d'activer ledit liant et de ramollir ledit matériau, - disposer ledit flan pourvu dudit format dans un conformateur pourvu d'un poinçon et d'une matrice, - comprimer l'ensemble de manière à obtenir une coque (2) thermoformée en feutre, ladite zone inférieure étant comprimée par rapport à ladite zone supérieure de manière à présenter une rigidité accentuée, leditformat se conformant à la forme de ladite coque pour donner ladite couche étanche et s'associant à ladite coque en la pénétrant en surface, - disposer ladite coque pourvue de ladite couche étanche dans un moule, - injecter dans ledit moule un mélange précurseur de mousse élastiquement compressible de manière à créer une couche de ressort (6) surmoulant d'une part l'envers de ladite zone supérieure, en la pénétrant partiellement de manière à former une croûte d'interface étanche, et d'autre part l'envers dudit format, - démouler le panneau (1) obtenu. 10 9. Procédé selon la revendication 8, caractérisé en ce qu'il comprend en outre l'étape de disposer sur la couche étanche (5), avant injection du mélange précurseur de mousse, au moins un bloc (11) d'absorption d'énergie, de manière à obtenir un panneau (1) pourvu dudit bloc noyé dans la mousse de la 15 couche de ressort (6). 10. Architecture d'une zone de tablier comprenant un panneau selon l'une quelconque des revendications 1 à 7, ladite architecture comprenant en outre : - une tôle (8) de tablier de séparation entre le moteur et l'habitacle du 20 véhicule, la couche de ressort (6) dudit panneau s'appuyant contre ladite tôle de tablier, - un tapis (9) de recouvrement disposé contre la zone inférieure (4) de la coque (2), ledit tapis comprenant une couche poreuse (10) supérieure d'absorption. 25